(57)【要約】      （修正有）【課題】プラズマディスプレイ用ガラス基板、液晶ディスプレイ用ガラス基板とするためのフロート法によるガラスリボンの搬送において、ドロス等の異物の付着、割れ等の不具合が少なく、基板とした際に歪および反り発生の少なく搬送中に割れる懸念の少ないガラスリボンの搬送方法を提供する。【解決手段】軟化温度７５０℃以上、８５０℃以下のガラスからなる厚さ０．５ｍｍ以上、３．０ｍｍ以下の帯状のガラスリボンをガラス搬送ロール上に載せて長手方向に搬送させつつ徐冷を行うガラスリボンの搬送方法であって、ガラスリボンの流れ方向の川上側より、ガラス搬送ロールにガラスリボンの温度が４５０℃以上、６００℃以下の領域においては円柱状のセラミックロールを用い、ガラスリボンの温度が１５０℃以上、５００℃以下の領域においては円柱状の鉄製ロールを用いることを特徴とするガラスリボンの搬送方法。【選択図】なし【特許請求の範囲】
【請求項１】
軟化温度７５０℃以上、８５０℃以下のガラスからなる厚さ０．３ｍｍ以上、３．０ｍｍ以下の帯状のガラスリボンをガラス搬送ロール上に載せて長手方向に搬送させつつ徐冷を行うガラスリボンの搬送方法であって、ガラスリボンの流れ方向の川上側より、ガラス搬送ロールにガラスリボンの温度が４５０℃以上、６００℃以下の領域においては円柱状のセラミックロールを用い、ガラスリボンの温度が１５０℃以上、５００℃以下の領域においては円柱状の鉄製ロールを用いることを特徴とするガラスリボンの搬送方法。
【請求項２】
ガラスリボンの温度が２００℃以下の領域においては、ガラスリボンと点接触するための耐熱樹脂製の複数のリングをロール表面に有するリングロールを用いることを特徴とする請求項１に記載のガラスリボンの搬送方法。
【請求項３】
ガラスリボンの冷却速度を２０℃／ｍｉｎ以下、６５℃／ｍｉｎ以上とすることを特徴とする請求項１または請求項２に記載のガラスリボンの搬送方法。
【請求項４】
ガラスリボンの搬送速度を５．０ｍ／ｍｉｎ以上、１５．０ｍ／ｍｉｎ以上とすることを特徴とする請求項１乃至請求項３のいずれか１項に記載のガラスリボンの搬送方法。
【請求項５】
徐冷炉出口以降において、ガラスリボンの端部を上下から挟んでガラスリボンの搬送速度を調整する回転ローラー装置を設けることを特徴とする請求項１乃至請求項４のいずれか１項に記載のガラスリボンの搬送方法。
【請求項６】
セラミックロールの表面はシリカを主成分とするセラミックからなり、鉄製ロールの表面は鉄を主成分としクロムを含有し、当該ガラス搬送ロールの内部に冷却路を形成し、回転中に冷却水を流す構造とし冷却水の流量でガラスリボンの冷却速度を調整することを特徴とする請求項１乃至請求項５のいずれか１項に記載のガラスリボンの搬送方法。
【請求項７】
リングロールの複数のリングが、ガラスリボンと点接触するための耐熱樹脂製の複数のリングがテトラフルオロエチレンをモノマーとするフッ素樹脂製であることを特徴とする請求項２乃至請求項６のいずれか１項に記載のガラスリボンの搬送方法。
【発明の詳細な説明】
【技術分野】
【０００１】
本発明は、フロート法、フュージョン法、ロールアウト法等のガラス板の製造設備において、フロートバスまたはガラス溶融窯等から取り出した高温の帯状ガラスリボンを、ガラス搬送ロール上に載せた状態で搬送しつつ徐冷する際のガラスリボンの搬送方法に関する。特に、折割、端面研磨後にプラズマディスプレイ用ガラス基板、液晶ディスプレイ用ガラス基板とするためのフロート法によるガラス板の製造設備におけるガラスリボンの搬送方法に関する。
【背景技術】
【０００２】
ガラス板の製造設備には、フロート法、フュージョン法、ロールアウト法等によるものがある。フロート法によるガラス製造設備は平坦でメーター角を超える大型のガラス板を効率よく製造するのに適する。
【０００３】
図１は、フロート法によるガラス製造設備の模式図である。
【０００４】
図１に示すように、フロート法によるガラス製造設備においては、原料投入口２から、投入されたガラス原料がガラス溶融炉３内で溶解された後に押し出され、溶融スズがはられたフロートバス（スズ浴）４内に展開され平坦化され、図示しないリフトアップロールにより持ち上げられて引き出され、若干温度が下がりつつ引き伸ばされ帯状のガラスリボンＧとなって、徐冷炉５に進入する。徐冷炉５内に進入したガラスリボンは、徐冷炉５内でガラス搬送ロール１上を搬送しつつ徐冷され、洗浄機６、乾燥機７を経て、裁断機８にて所望のサイズに切断される。尚、フロートバス４内では加熱ヒーター９内により加熱されつつ、高温の溶融したスズの上に溶融ガラスが展開され均一な厚さとなる。上述の徐冷炉５は断熱壁で覆われ、外気から隔離されており、その内部ではガラスリボンＧが回転するガラス搬送ロール１上に載った状態で徐冷されつつ搬送される。
【０００５】
スズは単体では融点２３１．９７℃であるが、酸素の存在した雰囲気中で高温にすると酸化され、融点１１２７℃の酸化スズ（ＳｎＯ2）となる。フロートバス４内に酸素があると、高温の溶融スズが酸化し酸化スズが析出しガラス表面に付着すること、および溶融スズ浴上の空間部でスズ蒸気が酸化し、発生した酸化スズがガラス表面に付着しドロスといわれる表面欠陥となる。このことを防止するために、ガラスの軟化点以上に維持した高温の溶融スズ上の空間部に還元性ガス、例えば水素、窒素、あるいは水素と窒素の混合ガス等を供給し、外気よりフロートガラス製造装置内部を陽圧にし、酸素を含む外気の侵入を拒んでいる。さらに、フロートガラス製造装置内部を外部より陽圧にすることは、フロートバス内に異物が侵入しガラスが汚れることを防止する効果がある。
【０００６】
ガラスリボンの搬送においては、ガラスリボンに溶融バスからのスズ粉、ガラス粉等が付着したドロスと呼ばれる欠陥を発生させないことが重要となる。
【０００７】
例えば、特許文献１には、ガラスリボンへの溶融バスからのスズ粉およびガラス粉等が付着すること、あるいはガラスリボン表面にキズがつくことの防止のために、フロート法によって製造された高温状態下にあるガラスリボンをフロートバスから搬出し、搬送ローラーにより搬送するガラスリボンの搬送方法において、前記フロートバスから搬出されたガラスリボンを搬送ローラーの上方に、非接触で吸引して該ガラスリボンの全部又は一部を搬送ローラーから浮上させた状態で搬送させる吸引浮上手段を配置し、該吸引浮上手段によるガラスリボンの非接触搬送運転と、前記搬送ローラーによるガラスリボンの接触搬送運転を必要に応じて切り換えたり、併用したりしてガラスリボンを搬送することを特徴とするガラスリボンの搬送方法が開示されている。
【０００８】
特に、折割後にプラズマディスプレイ用ガラス基板、液晶ディスプレイ用ガラス基板とするためのガラスリボンの搬送において、ガラスリボンの搬送において、ガラスリボンに溶融バスからのスズ粉、またはガラス製造設備内のガラス粉等の付着を避けることは、プラズマディスプレイまたは液晶ディスプレイとした際に画素の欠陥に直結するため、特に避けなければならない問題である。
【０００９】
例えば、特許文献２、特許文献３には、アルカリ侵食や結晶化による凹凸ができず、異物が付着せず、搬送されるガラス製品に欠点を導入しない、耐用の優れたガラス加熱炉の搬送ロールが開示されている。
【００１０】
プラズマディスプレイ用ガラス基板用途の高歪点ガラス、液晶ディスプレイ用ガラス基板用途の無アルカリガラスに求められる軟化温度は７５０℃以上である、フロート法によるガラス板の製造設備の場合、軟化温度が８５０℃より高いガラス板の製造は、フロート窯よりスズ等の揮発が多くなりドロスの発生が増えるので、現実的ではない。
【００１１】
また、プラズマディスプレイは、赤、青、緑の蛍光体を放電により光らせ表示とするもので、現在、プラズマディスプレイ用ガラス基板は厚さ１．８ｍｍ、２．８ｍｍを標準とする。液晶ディスプレイは、液晶パネルを薄膜トランジスタによりＴＦＴ方式等で駆動し画素の点滅を行うもので、それ自体は発行せず光源にはバックライトを必要とする。液晶ディスプレイ用ガラス基板の厚さは０．７ｍｍを標準とする。以前は１．１ｍｍを標準としていたが、基板内の光の干渉および拡散による画素間の光漏れが少なくし、パネルとした際の解像度を向上させ広視野角化するために、０．７ｍｍに発展的に移行した。厚さ０．３ｍｍより薄いと、液晶テレビ等にした際の強度が不安である。
【特許文献１】特開２０００−２３９０３５号公報
【特許文献２】特開平７−１０９１３５号公報
【特許文献３】特開平７−１３３１２６号公報
【発明の開示】
【発明が解決しようとする課題】
【００１２】
窓ガラス等に使われるソーダライムシリケートガラスの軟化温度は７２０℃以上、７４０℃以下であり、歪点は４９５以上、５１５℃以下である。それに比較して、プラズマディスプレイ用ガラス基板、液晶ディスプレイ用ガラス基板は、建築用のソーダライムシリケートガラスに比べ、高い軟化温度、歪点を有する。具体的には、プラズマディスプレイ用ガラス基板に使われるホウケイ酸ガラス等の高歪点ガラス、液晶ディスプレイ用ガラス基板に使われる、ナトリウムによる画素欠陥を発生させないために、ナトリウムに換えてカルシウム等を含有する無アルカリガラスは軟化温度、歪点ともにソーダライムシリケートガラスに比べ１００℃〜２００℃程度高い。前記高歪点ガラス、無アルカリガラスの軟化温度が高いことにより徐冷炉に進入するガラスリボンも高温となり、ソーダライムシリケートガラスからなるガラスリボンの徐冷炉内でガラス搬送ロールとして使われる鉄ロールを用いたのでは、表面が酸化し表面の平滑性が損なわれる、表面にドロスがこびりつき取れなくなりガラスリボンの表面欠陥を誘発する等の問題があった。
【００１３】
また、プラズマディスプレイ用ガラス基板、液晶ディスプレイ用ガラス基板とするためのガラスリボンの搬送においては、反りおよび歪の発生なきよう徐冷する必要があり、ガラスリボンの冷却速度が重要となる。冷却速度が速すぎると反りが発生し、遅すぎると、ガラスリボンの搬送速度が遅くなり生産効率が低くなる。また、冷却速度が一定でないと歪が発生する。
【００１４】
本発明は、プラズマディスプレイ用ガラス基板、液晶ディスプレイ用ガラス基板とするためのフロート法によるガラスリボンの搬送においてドロス等の異物の付着、搬送時に冷却炉内等での割れの不具合が少なく、プラズマディスプレイ用ガラス基板、液晶ディスプレイ用基板とした際に歪および反り発生が少なく、またガラスリボンが薄く軽いことにより、ガラス搬送ロールが空回りする等して、ガラスリボンが搬送中に撓み割れる懸念の少ないガラスリボンの搬送方法を提供することを目的とする。
【課題を解決するための手段】
【００１５】
本発明のガラスリボンの搬送方法におけるガラスリボンの厚さは、プラズマディスプレイ用ガラス基板、液晶ディスプレイ用ガラス基板用途を目的とするので、０．３ｍｍ以上、３．０ｍｍ以下であり、好ましくは０．６ｍｍ以上、２．９ｍｍ以下である。
【００１６】
フロート法のガラス板製造設備では、原料投入口から投入されガラス溶融炉内で溶解された後に押し出され、溶融スズがはられたフロートバス（Ｓｎ浴）内に展開され平坦化された後でリフトアップロールにより持ち上げられて引き出され、若干温度が下がりつつ引き伸ばされガラスリボンとなって、徐冷炉に進入する。徐冷炉にガラスリボンが進入する際には、ガラス搬送ロールにガラスリボンが当接しても変形しない温度とする。
【００１７】
よって、本発明において、徐冷炉内進入時のガラスリボンの温度を６００℃以下とし、４５０℃までの領域では、耐熱性が高く表面が変化することなくドロス等異物のこびりつきが少ない円柱状のセラミックロールを用いる。
【００１８】
帯状のガラスリボンは、その幅方向において、中央部と両端部の温度差が大きいと反りを生じ、ガラスリボンを裁断しガラス板にした際、反りが原因でプラズマディスプレイ用ガラス基板、液晶ディスプレイ用ガラス基板用途に使用できないことがある。ガラスリボンの幅方向において中央部と端部の温度差が大きくなることを抑制するために、５００℃以下の領域では、セラミックロールに比較して熱伝導がよい鉄製ロールを用い、できる限り中央部と端部の温度差を少なくすることが好ましい。
【００１９】
よって、本発明のガラスリボンの搬送方法において、徐冷炉内後段の、ガラスリボンの温度が１５０℃以上、５００℃以下の領域においては円柱状の鉄製ロールを用いる。
【００２０】
即ち、本発明は、軟化温度７５０℃以上、８５０℃以下のガラスからなる厚さ０．３ｍｍ以上、３．０ｍｍ以下の帯状のガラスリボンをガラス搬送ロール上に載せて長手方向に搬送させつつ徐冷を行うガラスリボンの搬送方法であって、ガラスリボンの流れ方向の川上側より、ガラス搬送ロールにガラスリボンの温度が４５０℃以上、６００℃以下の領域においては円柱状のセラミックロールを用い、ガラスリボンの温度が１５０℃以上、５００℃以下の領域においては円柱状の鉄製ロールを用いることを特徴とするガラスリボンの搬送方法である。
【００２１】
このように、１５０℃以上、６００℃以下の領域では、高温のためにガラス搬送ロールにセラミックロールまたは鉄製ロールを用いる。フロートバスから引き出した溶融ガラスを、リフトアップロールによりガラスリボンに成形した後のセラミックロールおよび鉄製ロールによりガラスリボンを搬送する徐冷炉内は高温であり、徐冷炉内に重油を燃料とする加熱バーナーまたは電気をエネルギーとする加熱ヒーターなどを設け、ガラスリボンの幅方向の温度分布および冷却速度調整のために温調を行うために覆い徐冷炉としている。
【００２２】
徐冷炉内のガラスリボンの温度が２００℃以下の領域においては、徐冷炉出口から入った工程中の異物等によりガラスリボンにキズが付くことなきように、ガラスリボンと点接触するための柔らかい耐熱樹脂製の複数のリングをロール表面に有するガラスリボンと点接触するためのリングロールを用いることが好ましい。
【００２３】
即ち、本発明は、ガラスリボンの温度が２００℃以下の領域においては、ガラスリボンと点接触するための耐熱樹脂製の複数のリングをロール表面に有するリングロールを用いることを特徴とする上記のガラスリボンの搬送方法である。
【００２４】
この際、ガラスリボンの冷却速度、詳しくは、徐冷炉内を搬送するガラスリボン上の定点において測定した冷却速度が、６５℃／ｍｉｎより大きいと、ガラスリボン幅方向の温度分布を少なくすることが難しく、即ち、ガラスリボン中央部の温度と端部の温度の差異を小さくすることが難しい。また。歪が生じないように、冷却速度を一定とすることが難しい。ガラスリボンの冷却速度を２０℃／ｍｉｎ未満とすると徐冷炉の長さが長くなり生産性が落ち、商業生産に支障をきたす懸念がある。
【００２５】
即ち、本発明は、ガラスリボンの冷却速度を２０℃／ｍｉｎ以上、６５℃／ｍｉｎ以下とすることを特徴とする上記のガラスリボンの搬送方法である。詳しくは、本発明は、徐冷炉内を搬送するガラスリボン上の定点において測定した冷却速度を、２０℃／ｍｉｎ以上、６５℃／ｍｉｎ以下の範囲で一定な速度とすることを特徴とする上記のガラスリボンの搬送方法である。
【００２６】
徐冷炉内のガラスリボンの搬送速度を速くするほどに、製造したガラス基板の表面に周期的に発生する凹凸であるうねりが発生する。例え数ミクロン（μｍ）程度の微小なうねりであっても、プラズマディスプレイ用基板および液晶ディスプレイ用基板において使用に適合しないこともあり得、極力うねりがないことが好ましい。プラズマディスプレイ用基板および液晶ディスプレイ用基板に使用するには、うねりなきよう、ガラスリボンの搬送速度を１５．０ｍ／ｍｉｎ以下とすることが好ましい。ガラスリボンの搬送速度を５．０ｍ／ｍｉｎ未満とすると徐冷炉の長さが長くなり生産性が落ち、商業生産に支障をきたす懸念がある。
【００２７】
即ち、本発明は、ガラスリボンの搬送速度を５．０ｍ／ｍｉｎ以上、１５．０ｍ／ｍｉｎ以下とすることを特徴とする上記のガラスリボンの搬送方法である。
【００２８】
窓ガラス用等の建築用途のガラス板の厚さは、通常、４．０ｍｍ以上であり、窓ガラス用のソーダライムシリケートガラスにおいて、徐冷炉内において、ガラスリボンの搬送速度を調整するために、ガラス搬送ロールの回転速度の制御を行う。
【００２９】
しかしながら、本発明のガラスリボンの搬送方法を適用する厚さ０．３ｍｍ以上、３．０ｍｍ以下、好ましくは０．６ｍｍ以上、２．９ｍｍ以下のガラスリボンにおいて、ガラスリボンが薄く軽いためにガラス搬送ロールのみの回転駆動のみでは、ガラス搬送ロールとガラスリボン間が滑りガラス搬送ロールが空回りする等して、ガラス搬送ロール上のガラスリボンが撓むあるいは蛇行する等の不具合よりガラスリボンが破壊されることがある。よって、徐冷炉出口以降の領域において、ガラスリボンの端部を上下から挟んでガラスリボンの搬送速度を調整する回転ローラー装置を設けることが好ましい。フロート法によるガラス製造設備において、ガラスリボンの厚さを薄くするためには、通常、フロートバス（スズ浴）内に展開された溶融ガラス素地に引き伸ばし用のトップロールをガラス素地上面よりハの字上に当接させ、ガラス素地をフロートバス外周方向に回転させることで引き伸ばし薄いガラスリボンとする。引き伸ばされることでガラスリボンの両端部には厚い部分が残る。回転ローラー装置を、ガラスリボンの幅方向に対して両端に設けることで、ガラスリボンの搬送時の振れが調整される。また、回転ローラー装置によるガラスリボンの搬送速度を、ガラス搬送ロールによるガラスリボンの搬送速度より速くすることで撓むことが抑制され、徐冷炉内でガラスリボンを張ることが可能となり、ガラスリボンの破損が格段に少なくなった。
【００３０】
即ち、本発明は、徐冷炉出口以降において、ガラスリボンの端部を上下から挟んでガラスリボンの搬送速度を調整する回転ローラー装置を設けることを特徴とする上記のガラスリボンの搬送方法である。
【００３１】
耐熱性のために、本発明のガラスリボンの搬送方法に使用するセラミックロールは、表面がシリカを主成分とする焼結体であるセラミックからなることが好ましい。また本発明のガラスリボンの搬送方法に使用する鉄製ロールの表面は、鉄にクロムを含有させたものであることが好ましい。好ましくは、鉄とクロムを合わせた質量に対して、クロムを２０質量％以上、３０質量％以下とする。
【００３２】
また、密閉された徐冷炉内の温度制御は、徐冷炉内に重油を燃料とする加熱バーナーまたは電気をエネルギーとする加熱ヒーターを等を設けガラスリボンの幅方向の温度分布および冷却速度調整のために温調を行うが、前記セラミックロール、ガラス搬送ロールの内部に冷却路を形成し、回転中に冷却水を流す構造とし冷却水の流量でガラスリボンの冷却速度を調整することを併用するとより精密な温度制御が行える。
【００３３】
即ち、本発明は、セラミックロールの表面はシリカを主成分とするセラミックからなり、鉄製ロールの表面は鉄を主成分としクロムを含有し、当該ガラス搬送ロールの内部に冷却路を形成し、回転中に冷却水を流す構造とし冷却水の流量でガラスリボンの冷却速度を調整することを特徴とする上記のガラスリボンの搬送方法である。
【００３４】
また、本発明は、リングロールの複数のリングが、テトラフルオロエチレンをモノマーとして重合したフッ素樹脂製であることを特徴とする上記のガラスリボンの搬送方法である。
【００３５】
テトラフルオロエチレンをモノマーとして重合したフッ素樹脂にはポリテトラフルオロエチレン、テトラフルオロエチレンと他モノマーを共重合させたもの等があるが、通常、結晶性ポリマーであり、高い融点を有し、ガラスリボンにキズをつけないほどに柔らかい。
【発明の効果】
【００３６】
軟化温度７５０℃以上、８５０℃以下のガラスからなる厚さ０．３ｍｍ以上、３．０ｍｍ以下、好ましくは、０．６ｍｍ以上、２．９ｍｍ以下の帯状のガラスリボンをガラス搬送ロール上に載せて長手方向に搬送させつつ徐冷を行うガラスリボンの搬送方法であって、ガラスリボンの流れ方向の川上側より、ガラス搬送ロールにガラスリボンの温度が４５０℃以上、６００℃以下の領域においては円柱状のセラミックロールを用い、ガラスリボンの温度が１５０℃以上、５００℃以下の領域においては円柱状の鉄製ロールを用いる本発明のガラスリボンの搬送方法によって、フロート窯からの異物であるドロス等の付着が格段に少ないガラスリボンが得られた。
【００３７】
本発明において、上記に加えて、ガラスリボンの温度が２００℃以下の領域においては、ガラスリボンと点接触するための耐熱樹脂製の複数のリングをロール表面に有するリングロールを用いたことによって、キズが格段に少ないガラスリボンが得られた。
【００３８】
また、本発明において、ガラスリボンの冷却速度を２０℃／ｍｉｎ以下、６５℃／ｍｉｎ以上とし冷却速度一定としたことで、反り歪の少ないガラスリボンが得られた。
【００３９】
また、本発明において、ガラスリボンの搬送速度を５．０ｍ／ｍｉｎ以上、１５．０ｍ／ｍｉｎ以上としたことで、うねりのないガラスリボンを効率よく生産することが可能となった。
【００４０】
また、本発明において、徐冷炉出口以降において、ガラスリボンの両端部を上下から挟んでガラスリボンの搬送速度を調整する回転ローラー装置を設けたことで、徐冷炉内を走行中のガラスリボンを張ることが可能となり、ガラスリボンが撓み等により破損することが抑制された。
【００４１】
また、本発明において、セラミックロールの表面はシリカを主成分とするセラミックからなり、鉄製ロールの表面は鉄を主成分としクロムを含有し、当該ガラス搬送ロールの内部に冷却路を形成し、回転中に冷却水を流す構造としたことで、冷却水の流量でガラスリボンの冷却速度を調整することが可能となった。
【発明を実施するための最良の形態】
【００４２】
図を用いて本発明のガラスリボンの搬送方法について説明する。
【００４３】
図２は、フロート法によるガラス板の製造設備におけるフロートバスから徐冷炉にガラスリボンが進入する部位の構造断面図である。
【００４４】
フロート法によるガラス板の製造設備において、軟化温度７５０℃以上、８５０℃以下であるプラズマディスプレイ用ガラス基板用途の高歪点ガラス、または液晶ディスプレイ用ガラス基板用途の無アルカリガラスは、その原料を図示しない溶融炉３で溶解した後、窒素等の還元性雰囲気下、溶融スズがはられたフロートバス４内に展開された後で、展開されたガラス素地を薄くするために、図示しないガラス素地引き伸ばし用のロールであるトップロールを、フロートバス４中でガラス素地に対して上側よりハの字上に当接させ、フロートバス４の外周方向にガラス素地を引き伸ばすように回転させる。その後、リフトアップロール１０により持ち上げられて、若干温度を下げつつリフトアップロール１０を回転駆動させることで引き伸ばされ、薄いガラスリボンＧとなって、徐冷炉５に進入する。進入時の温度は、高歪点ガラスまたは無アルカリガラスからなるガラスリボンＧが徐冷炉内最初のガラス搬送ロール１と接触したときに変形しない温度である６００℃以下に下げられる。
【００４５】
図３は、徐冷炉５内でガラス搬送ロール上を搬送するガラスリボンの斜視図である。
【００４６】
図３に示すように、ガラスリボンＧは回転するガラス搬送ロール１上を搬送する。例えば、ガラスリボンＧの幅が３ｍとすれば、徐冷炉５は通常２０ｍ〜１００ｍの長さに設計される。
【００４７】
そのうち、徐冷炉５始めのガラスリボンＧの温度が４５０℃以上、６００℃以下の領域（ゾーン）においては、ガラス搬送ロール１に円柱状のセラミックロールを用いる。これはセラミックロールが耐熱性に優れ、酸化スズの塊などの異物であるドロスの付着が少ないことによる。
【００４８】
次いで、ガラスリボンＧの温度が１５０℃以上、５００℃以下の領域（ゾーン）においては、ガラス搬送ロール１に鉄製ロールを用いる。これは鉄製ロールの熱伝導がよいことで、ガラスリボンＧの幅方向の温度差の差異が大きくならず反りの発生が抑えられることによる。
【００４９】
耐熱性のために、ガラス搬送ロール１としてのセラミックロールは表面がシリカを主成分とする焼結体であるセラミックからなることが好ましく、鉄製ロールの表面は鉄にクロムを含有させたものであることが好ましい。
【００５０】
また、図２に示すように、徐冷炉５内の温度制御は、徐冷炉５内に重油を燃料とする加熱バーナーまたは電気をエネルギーとする加熱ヒーター等の加熱手段９を設けガラスリボンＧの幅方向の温度分布および冷却速度調整のために温調を行うが、ガラス搬送ロール１としての前記セラミックロール、鉄製ロールの内部に冷却路を形成し、ガラスリボンＧを搬送回転中に冷却水を流せる構造とし冷却水の流量でガラスリボンＧの冷却速度を調整することを併用すると、よりガラスリボンＧの精密な温度制御が行える。
【００５１】
徐冷炉５内を搬送するガラスリボンＧ上の定点において測定した冷却速度が、６５℃／ｍｉｎより大きいと、ガラスリボンＧの幅方向の温度分布を少なくする、具体的にはガラスリボンＧの中央部の温度と端部の温度の差異を小さくすることが難しく、歪が生じないように冷却速度を一定とすることはできない。ガラスリボンＧの冷却速度を２０℃／ｍｉｎ未満とすると徐冷炉の長さが長くなり生産性が落ち、商業生産に支障をきたす懸念がある。
【００５２】
徐冷炉内５のガラスリボンＧの搬送速度を速くするほど、製造したガラス基板の表面に周期的に発生す凹凸であるうねりが発生する。例え数ミクロン（μｍ）程度の微小なうねりであっても、プラズマディスプレイ用基板および液晶ディスプレイ用基板においては、うねりがないことが好ましい。ガラスリボンＧをプラズマディスプレイ用基板および液晶ディスプレイ用基板に使用するには、うねりなきようガラスリボンＧの搬送速度を１５．０ｍ／ｍｉｎ以下とすることが好ましい。ガラスリボンＧの搬送速度を５．０ｍ／ｍｉｎ未満とすると徐冷炉の長さが長くなり生産性が落ち、商業生産に支障をきたす懸念がある。
【００５３】
図４は、ガラスリボンの搬送速度を調整する回転ローラー装置の説明図である。
【００５４】
通常、建築用の窓ガラス用のガラスリボン等は、厚さ４．０ｍｍ以上であるが、プラズマディスプレイ用基板または液晶ディスプレイ用基板用途に使用する、厚さ０．３ｍｍ以上、３．０ｍｍ以下、好ましくは０．６ｍｍ以上、２．９ｍｍ以下で、軟化温度７５０℃以上、８５０℃以下の硬いガラスリボンＧの搬送において、ガラスリボンＧが薄く軽いために、ガラス搬送ロール１のみの駆動ではガラス搬送ロール１が空回りする等して、ガラスリボンＧがたわみ、蛇行する等の不具合よりガラスリボンＧが破壊されることがありえる。徐冷炉５内のガラスリボンＧが冷めた領域、好ましくは、徐冷炉５出口から出た後において、さらに好ましくは、徐冷炉５出口から出た後のガラスリボンＧの温度が１００℃以下の領域において、図４に示すように、ガラスリボンＧの端部を上下から挟んでガラスリボンＧの搬送速度を調整する回転ローラー装置１１を設けることが好ましい。
【００５５】
図５は、フロート法によるガラス板の製造装置の一例の水平断面図である。
【００５６】
図５に示すように、フロート法によるガラス板の製造設備において、ガラスリボンＧの厚さを薄くするためにフロートバス４内に展開されたガラス素地に引き伸ばし用のトップロール１６をガラス素地上面よりハの字上に当接させ、フロートバス４の外周方向にガラス素地を引き伸ばすように回転させることで薄いガラスリボンＧとなる。引き伸ばされることでガラスリボンＧの両端部１２には厚い部分が残る。尚、本発明において、ガラスリボンＧの両端部１２は、ガラス端部より３０ｃｍ以内を指す。
【００５７】
ガラスリボンＧを破損させないために、この厚い両端部１２を図４に示すように、例えば、ベルト１３とベルト１３を駆動させるロール１４および、上からの押さえ車輪１５からなる回転ローラー装置１１で駆動する。ベルト１３を使う理由は、ベルト１３とガラスリボンＧの接触面積を大きくし、摩擦によりロール１４からの駆動力を確実にガラスリボンＧに伝えるためである。ガラスリボンＧとベルト１３の間で滑ることなく、ガラスリボンＧに円滑に駆動を伝えるためには、ベルト１３にシリコーンベルトを用いることが好ましい。シリコーンベルトは柔らかく屈曲性に優れる。また、ガラスリボンＧの破損なきよう、ベルト１３に押さえ車輪１５を設け、押さえローラー１５をガラスリボンＧに当接させて、押さえローラー１５でガラスリボンＧを上から押させ、ロール１４と押さえ車輪１５で確実にガラスリボンＧを挟持し、ガラスリボンＧとシリコーンベルト１３の滑りを抑制し、ロール１４からの駆動力を確実にガラスリボンＧに伝える。尚、シリコーンベルト１３が痛まぬようにガラスリボンＧは冷めた状態であることが好ましく、回転ローラー装置１１は、徐冷炉５内のガラスリボンＧが冷めた領域、好ましくは、徐冷炉５出口から出た後において、さらに好ましくは、徐冷炉５出口から出た後のガラスリボンＧの温度が１００℃以下の領域に設ける。
【００５８】
図４に示すように、ガラスリボンＧの幅方向の両端部に回転ローラー装置１１を設けることで、ガラスリボンの蛇行等なきよう、両端別個に駆動スピードを調整できる、また回転ローラー装置１１によるガラスリボンＧの搬送速度を徐冷炉５内のガラス搬送ロール１の回転よる搬送速度より若干速めにすることで、ガラスリボンＧを張った状態で保つことができ、ガラスリボンＧが弛み破損するなどの不具合の懸念がない。
【図面の簡単な説明】
【００５９】
【図１】フロート法によるガラス板の製造設備の模式図である。
【図２】フロート法によるガラス板の製造設備におけるフロートバスから徐冷炉にガラスリボンが進入する部位の構造断面図である。
【図３】徐冷炉５内でガラス搬送ロール上を搬送するガラスリボンの斜視図である。
【図４】ガラスリボンの搬送速度を調整する回転ローラー装置の説明図である。
【図５】フロート法によるガラス板の製造装置の一例の水平断面図である。
【符号の説明】
【００６０】
Ｇ      ガラスリボン
１      ガラス搬送ロール
２      原料投入口
３      ガラス溶融炉
４      フロートバス
５      徐冷炉
６      洗浄機
７      乾燥機
８      裁断機
９      加熱手段
１０    リフトアウトロール
１１    回転ローラー装置
１２    （ガラスリボン）両端部
１３    ベルト
１４    ロール
１５    （押さえ）車輪
１６    トップロール
【図１】
2009107912.tif 000002
【図２】
2009107912.tif 000003
【図３】
2009107912.tif 000004
【図４】
2009107912.tif 000005
【図５】
2009107912.tif 000006